(57)【要約】【課題】高い導電性を有する導電性ポリマーの前駆体として好適な導電性ポリマー前駆体、および高い導電性を有する導電性ポリマーとその製造方法の提供。【解決手段】下記一般式（１）で表される導電性ポリマー前駆体、該導電性ポリマー前駆体を含むアニリン系単量体成分を重合させて得られる導電性ポリマーとその製造方法。［化１］2014231540.tif 000013  式（１）中、Ｒ１〜Ｒ５は、各々独立に、水素原子、炭素数１〜２４のアルキル基、炭素数１〜２４のアルコキシ基、アミノ基、酸性基、ヒドロキシ基、ニトロ基、およびハロゲン原子からなる群より選ばれ、Ｒ１〜Ｒ５のうち、少なくとも１つはアミノ基であり、少なくとも１つは酸性基である。【選択図】なし【特許請求の範囲】
【請求項１】
下記一般式（１）で表される、導電性ポリマー前駆体。
【化１】
2014231540.tif 000012
式（１）中、Ｒ１〜Ｒ５は、各々独立に、水素原子、炭素数１〜２４の直鎖もしくは分岐のアルキル基、炭素数１〜２４の直鎖もしくは分岐のアルコキシ基、アミノ基、酸性基、ヒドロキシ基、ニトロ基、およびハロゲン原子からなる群より選ばれ、Ｒ１〜Ｒ５のうち、少なくとも１つはアミノ基であり、少なくとも１つは酸性基である。
【請求項２】
前記Ｒ３が水素原子であり、Ｒ１、Ｒ２、Ｒ４、Ｒ５のうち、少なくとも１つはアミノ基であり、少なくとも１つは酸性基である、請求項１に記載の導電性ポリマー前駆体。
【請求項３】
前記Ｒ３が水素原子であり、Ｒ１、Ｒ２、Ｒ４、Ｒ５のうち、少なくとも１つはアミノ基であり、少なくとも１つは酸性基であり、残りが水素原子である、請求項２に記載の導電性ポリマー前駆体。
【請求項４】
請求項１〜３のいずれか一項に記載の導電性ポリマー前駆体を含むアニリン系単量体成分を重合させて得られる、導電性ポリマー。
【請求項５】
請求項１〜３のいずれか一項に記載の導電性ポリマー前駆体を含むアニリン系単量体成分を重合する、導電性ポリマーの製造方法。
【発明の詳細な説明】
【技術分野】
【０００１】
本発明は、導電性ポリマーの前駆体として好適な導電性ポリマー前駆体、およびこれを重合させて得られる導電性ポリマーとその製造方法に関する。
【背景技術】
【０００２】
多様な用途で用いられる導電性ポリマーとしては、ポリアニリン系、ポリチオフェン系、ポリピロール系などの導電性ポリマーが知られている。
一般的に、導電性ポリマーの導電性（σ）は、キャリアの電荷（ｑ）、キャリアの数（ｎ）、ならびにキャリアの分子鎖間および分子鎖内の易動度（μ）に依存し、下記式（Ｉ）より導き出される。
σ＝ｑｎμ    ・・・（Ｉ）
【０００３】
ポリアニリン系の導電性ポリマーの場合、キャリアの電荷（ｑ）は、キャリアの種類によって決まる固有値となる。そのため、導電性を向上させるには、キャリアの数（ｎ）、および易動度（μ）を増大させることが重要である。
易動度（μ）を増大させるには、導電性ポリマーの分子量を高くしたり、導電性ポリマー中に含まれる不純物の割合を低減したりすることなどが有効であると考えられている。
一方、キャリアの数（ｎ）を増大させるには、スルホン酸基、カルボキシ基などの酸性基を導入し、ドープを阻害する塩基を除去すること等が有効であると考えられている。
【０００４】
酸性基を導入したポリアニリン系の導電性ポリマーとしては、例えば下記に示す化合物（II）：２−アミノアニソール−４−スルホン酸を前駆体として重合させた導電性ポリマーが提案されている（特許文献１参照）。
【０００５】
【化１】
2014231540.tif 000002
【先行技術文献】
【特許文献】
【０００６】
【特許文献１】特開平７−１９６７９１号公報
【発明の概要】
【発明が解決しようとする課題】
【０００７】
導電性ポリマーは、コンデンサなどの様々な用途に用いられる。例えばコンデンサに用いる場合、通常、金属電極上に導電性ポリマー、または導電性ポリマーを含有する溶液もしくは分散液を塗布、あるいは含浸した後、所定の処理をして導電性ポリマー層（電解質層）を形成する。
しかしながら、特許文献１に記載の導電性ポリマーは、必ずしも十分な導電性を発揮することはできなかった。
【０００８】
本発明は上記事情に鑑みてなされたもので、高い導電性を有する導電性ポリマーの前駆体として好適な導電性ポリマー前駆体、および高い導電性を有する導電性ポリマーとその製造方法を提供することを目的とする。
【課題を解決するための手段】
【０００９】
本発明者らは鋭意検討した結果、酸性基に加え、より電子供与性が高い置換基をポリアニリン系の導電性ポリマーに導入することで、高い導電性が得られることを見出し、本発明を完成するに至った。
【００１０】
すなわち、本発明は以下の態様を有する。
［１］  下記一般式（１）で表される、導電性ポリマー前駆体。
【００１１】
【化２】
2014231540.tif 000003
【００１２】
式（１）中、Ｒ１〜Ｒ５は、各々独立に、水素原子、炭素数１〜２４の直鎖もしくは分岐のアルキル基、炭素数１〜２４の直鎖もしくは分岐のアルコキシ基、アミノ基、酸性基、ヒドロキシ基、ニトロ基、およびハロゲン原子からなる群より選ばれ、Ｒ１〜Ｒ５のうち、少なくとも１つはアミノ基であり、少なくとも１つは酸性基である。
【００１３】
［２］  前記Ｒ３が水素原子であり、Ｒ１、Ｒ２、Ｒ４、Ｒ５のうち、少なくとも１つはアミノ基であり、少なくとも１つは酸性基である、［１］に記載の導電性ポリマー前駆体。
［３］  前記Ｒ３が水素原子であり、Ｒ１、Ｒ２、Ｒ４、Ｒ５のうち、少なくとも１つはアミノ基であり、少なくとも１つは酸性基であり、残りが水素原子である、［２］に記載の導電性ポリマー前駆体。
［４］  ［１］〜［３］のいずれか一項に記載の導電性ポリマー前駆体を含むアニリン系単量体成分を重合させて得られる、導電性ポリマー。
［５］  ［１］〜［３］のいずれか一項に記載の導電性ポリマー前駆体を含むアニリン系単量体成分を重合する、導電性ポリマーの製造方法。
【発明の効果】
【００１４】
本発明の導電性ポリマー前駆体は、高い導電性を有する導電性ポリマーの前駆体として好適である。
また、本発明の導電性ポリマーは、高い導電性を有する。
また、本発明の導電性ポリマーの製造方法は、高い導電性を有する導電性ポリマーを製造できる。
【発明を実施するための形態】
【００１５】
以下、本発明を詳細に説明する。
なお、本発明において「導電性」とは、膜厚約０．１μｍの塗膜が、１０１４Ω／□以下の表面抵抗値を有することである。
また、本発明において「水溶性」および「可溶性」とは、単なる水、塩基および／または塩基性塩を含む水、酸を含む水、または水と水溶性有機溶媒との混合物１０ｇ（液温２５℃）に、０．１ｇ以上均一に溶解することを意味する。
【００１６】
「導電性ポリマー前駆体」
本発明の導電性ポリマー前駆体は、下記一般式（１）で表される化合物（以下、「化合物（１）」という。）である。
【００１７】
【化３】
2014231540.tif 000004
【００１８】
式（１）中、Ｒ１〜Ｒ５は、各々独立に、水素原子、炭素数１〜２４の直鎖もしくは分岐のアルキル基、炭素数１〜２４の直鎖もしくは分岐のアルコキシ基、アミノ基、酸性基、ヒドロキシ基、ニトロ基、およびハロゲン原子からなる群より選ばれ、Ｒ１〜Ｒ５のうち、少なくとも１つはアミノ基であり、少なくとも１つは酸性基である。
【００１９】
アルキル基としては、例えばメチル基、エチル基、ｎ−プロピル基、ｉｓｏ−プロピル基、ｎ−ブチル基 、ｓｅｃ−ブチル基、ｔ−ブチル基、ペンチル基、ヘキシル基などが挙げられる。
アルコキシ基としては、例えばメトキシ基、エトキシ基、ｎ−プロポキシ基、ｉｓｏ−プロポキシ基、ｎ−ブトキシ基、ｓｅｃ−ブトキシ基、ｔ−ブトキシ基、ペントキシ基、ヘコキシ基などが挙げられる。
【００２０】
ここで、アミノ基は、一価のアミノ基を示し、具体的には−ＮＨ２、−ＮＨＲまたは−ＮＨＲＲ’を示す。
アミノ基としては、例えば、アミノ基（−ＮＨ２）、メチルアミノ基、エチルアミノ基、ジメチルアミノ基、メチルエチルアミノ基等の脂式アミノ基；ピペリジノ基等の環式アミノ基などが挙げられる。
また、これらアミノ基には、アミノ基のアルカリ金属塩、アルカリ土類金属塩、アンモニウム塩、または置換アンモニウム塩なども含まれる。
【００２１】
酸性基としては、スルホン酸基、カルボキシ基、リン酸基などが挙げられる。
スルホン酸基は、酸の状態（−ＳＯ３Ｈ）で含まれていてもよく、イオンの状態（−ＳＯ３−）で含まれていてもよい。また、スルホン酸基には、炭素数１〜１０のアルキル基を有するスルホン酸基（スルホアルキル基）や、スルホン酸基のアルカリ金属塩、アルカリ土類金属塩、アンモニウム塩、または置換アンモニウム塩なども含まれる。
カルボキシ基は、酸の状態（−ＣＯＯＨ）で含まれていてもよく、イオンの状態（−ＣＯＯ−）で含まれていてもよい。また、カルボキシ基には、カルボキシ基のアルカリ金属塩、アルカリ土類金属塩、アンモニウム塩、または置換アンモニウム塩なども含まれる。
リン酸基は、酸の状態（−ＰＯ３Ｈ２）で含まれていてもよく、イオンの状態（−ＰＯ３Ｈ−、−ＰＯ３２−）で含まれていてもよい。また、リン酸基には、リン酸基のアルカリ金属塩、アルカリ土類金属塩、アンモニウム塩、または置換アンモニウム塩なども含まれる。  これら酸性基の中でも、特に水に対する親和性を高めることができ、導電性ポリマーとなったときに、さらに高い導電性を発現できる観点で、スルホン酸基、スルホアルキル基が好ましく、スルホン酸基がより好ましい。
【００２２】
アルカリ金属としては、例えばリチウム、ナトリウム、カリウムなどが挙げられる。
アルカリ土類金属としては、例えばマグネシウム、カルシウムなどが挙げられる。
置換アンモニウムとしては、例えば脂式アンモニウム類、環式飽和アンモニウム類、環式不飽和アンモニウム類などが挙げられる。
前記脂式アンモニウム類としては、下式一般式（III）で表されるアンモニウムが挙げられる。
【００２３】
【化４】
2014231540.tif 000005
【００２４】
式（III）中、Ｒ６〜Ｒ９は、各々独立に、水素原子、または炭素数１〜４のアルキル基である。
このような脂式アンモニウム類としては、具体的にメチルアンモニウム、ジメチルアンモニウム、トリメチルアンモニウム、エチルアンモニウム、ジエチルアンモニウム、トリエチルアンモニウム、メチルエチルアンモニウム、ジエチルメチルアンモニウム、ジメチルエチルアンモニウム、プロピルアンモニウム、ジプロピルアンモニウム、イソプロピルアンモニウム、ジイソプロピルアンモニウム、ブチルアンモニウム、ジブチルアンモニウム、メチルプロピルアンモニウム、エチルプロピルアンモニウム、メチルイソプロピルアンモニウム、エチルイソプロピルアンモニウム、メチルブチルアンモニウム、エチルブチルアンモニウム、テトラメチルアンモニウム、テトラメチロールアンモニウム、テトラエチルアンモニウム、テトラｎ−ブチルアンモニウム、テトラｓｅｃ−ブチルアンモニウム、テトラｔ−ブチルアンモニウムなどを例示することができる。これらの中でも、溶解性の観点から、Ｒ６〜Ｒ９のうち１つが水素原子、他の３つが炭素数１〜４のアルキル基の場合が最も好ましく、次いでＲ６〜Ｒ９のうち２つが水素原子、他の２つが炭素数１〜４のアルキル基の場合が好ましい。
【００２５】
環式飽和アンモニウム類としては、例えばピペリジニウム、ピロリジニウム、モルホリニウム、ピペラジニウムおよびこれらの骨格を有する誘導体などが挙げられる。
環式不飽和アンモニウム類としては、例えばピリジニウム、α−ピコリニウム、β−ピコリニウム、γ−ピコリニウム、キノリニウム、イソキノリニウム、ピロリニウム、およびこれらの骨格を有する誘導体などが挙げられる。
【００２６】
ハロゲン原子としては、フッ素原子、塩素原子、臭素原子、ヨウ素原子などが挙げられる。
【００２７】
化合物（１）としては、加熱処理しても導電性ポリマーの導電性を良好に維持でき、かつ化合物（１）の製造が容易である観点から、上記一般式（１）中のＲ３が水素原子であり、Ｒ１、Ｒ２、Ｒ４、Ｒ５のうち、少なくとも１つはアミノ基であり、少なくとも１つは酸性基である化合物が好ましい。その中でも、Ｒ３が水素原子であり、Ｒ１、Ｒ２、Ｒ４、Ｒ５のうち、少なくとも１つはアミノ基であり、少なくとも１つは酸性基であり、残りが水素原子である化合物がより好ましく、Ｒ３が水素原子であり、Ｒ１、Ｒ２、Ｒ４、Ｒ５のうち、１つがアミノ基であり、１つが酸性基であり、残りが水素原子である化合物が特に好ましい。
【００２８】
また、上記一般式（１）中のＲ３以外の置換基の好ましい例は、以下の通りである。
Ｒ１は、導電性向上の観点から、水素原子、または炭素数１〜１０の直鎖もしくは分岐のアルキル基であることが好ましく、水素原子、または炭素数１〜３の直鎖もしくは分岐のアルキル基であることがより好ましく、水素原子であることが特に好ましい。
Ｒ２は、導電性向上の観点から、水素原子、炭素数１〜２４の直鎖もしくは分岐のアルキル基、アミノ基、または酸性基であることが好ましく、酸性基であることがより好ましく、スルホン酸基であることが特に好ましい。
Ｒ４は、導電性向上の観点から、水素原子、または炭素数１〜１０の直鎖もしくは分岐のアルキル基であることが好ましく、水素原子、または炭素数１〜３の直鎖もしくは分岐のアルキル基であることがより好ましく、水素原子であることが特に好ましい。
Ｒ５は、導電性向上の観点から、水素原子、炭素数１〜２４の直鎖もしくは分岐のアルキル基、アミノ基、酸性基、またはハロゲン原子であることが好ましく、−ＮＨ２、−ＮＨＲ、−ＮＨＲＲ’で表されるアミノ基であることがより好ましく、−ＮＨＲまたは−ＮＨＲＲ’で表されるアミノ基であることが特に好ましい。
【００２９】
化合物（１）は、例えば以下に示す（ａ）〜（ｃ）の工程を経て製造できる。
（ａ）工程：下記一般式（２）で表される化合物（以下、「化合物（２）」という。）を、スルホン化、カルボキシル化、またはリン酸化などして、下記一般式（３）で表される化合物（以下、「化合物（３）」という。）を得る工程。
（ｂ）工程：化合物（３）をアミノ化して、下記一般式（４）で表される化合物（以下、「化合物（４）」という。）を得る工程。
（ｃ）工程：化合物（４）を還元して、化合物（１）を得る工程。
【００３０】
【化５】
2014231540.tif 000006
【００３１】
一般式（２）〜（４）中、Ｒ１、Ｒ３、Ｒ４は、一般式（１）中のＲ１、Ｒ３、Ｒ４と同じである。また、一般式（３）、（４）中のＡは酸性基であり、一般式（４）中のＢはアミノ基である。
一般式（２）中のＲ２Ａは、（ａ）工程によってＡに変換される置換基である。Ｒ２Ａとしては、水素原子、ハロゲン原子が挙げられる。
一般式（２）、（３）中のＲ５Ａは、（ｂ）工程によってＢに変換される置換基である。Ｒ５Ａとしては、ハロゲン原子が挙げられる。
【００３２】
以下、各工程について詳しく説明する。なお、以下に示す方法は、化合物（１）のうち、Ｒ２がスルホン酸基であり、Ｒ５がアミノ基である化合物であり、残りが水素原子である化合物（以下、「化合物（１−１）」という。）を製造する方法である。
【００３３】
＜化合物（１−１）の製造方法＞
（（ａ）工程）
（ａ）工程は、濃硫酸を溶媒として、下記一般式（２−１）で表される化合物（以下、「化合物（２−１）」という。）と発煙硫酸を反応させて（スルホン化）、下記一般式（３−１）で表される化合物（以下、「化合物（３−１）」という。）を得る工程である。
【００３４】
【化６】
2014231540.tif 000007
【００３５】
化合物（２−１）と発煙硫酸との反応割合（ｍｏｌ比）は、１：１〜１：２が好ましい。発煙硫酸が少なすぎると反応が完結しにくくなる。発煙硫酸が多すぎると余剰の発煙硫酸を除去する必要があり、手間や製造コストがかかる。
【００３６】
反応温度は、６０℃以上が好ましく、反応時間は、０．５〜１０時間が好ましい。
スルホン化においては、発煙硫酸の使用が一般的ではあるが、濃硫酸または熱濃硫酸でも同様の反応が進行する可能性がある。
【００３７】
（（ｂ）工程）
（ｂ）工程は、化合物（３−１）とアミノ化剤を反応させて（アミノ化）、下記一般式（４−１）で表される化合物（以下、「化合物（４−１）」という。）を得る工程である。
【００３８】
【化７】
2014231540.tif 000008
【００３９】
（ｂ）工程における反応条件は、ハロゲン原子に対する一般的な反応条件であれば、特に限定されない。具体的には、有機溶媒中で、炭酸カリウムを触媒として化合物（３−１）とアミノ化剤を反応する方法が挙げられる。
有機溶媒としては、例えばジメチルアミン、ジエチルアミン、メチルエチルアミン、ピペリジンなどのアミンをジメチルスルホキシド、テトラヒドロフラン、Ｎ，Ｎ−ジメチルホルムアミドなどが挙げられる。
アミノ化剤としては、例えばアミン等の１級アミノ化剤；メチルアミン、エチルアミン等の２級アミノ化剤；ジメチルアミン、メチルエチルアミン、ピペリジン等の３級アミノ化剤などが挙げられる。
【００４０】
（（ｃ）工程）
（ｃ）工程は、化合物（４−１）を還元して、化合物（１−１）を得る工程である。
【００４１】
【化８】
2014231540.tif 000009
【００４２】
（ｃ）工程における反応条件は、ニトロ基に対する一般的な還元条件であれば、特に限定されない。具体的には、パラジウムカーボン、ラネーニッケルなどの還元剤を用いた接触水素化や、酸性条件下において亜鉛粉やスズ等の還元剤を用いた還元などの方法が挙げられる。
【００４３】
＜作用効果＞
本発明の導電性ポリマー前駆体は、アミノ基と酸性基とが芳香環に結合している。
ところで、酸性基は電子求引性を有するため、酸性基と結合する不飽和炭素原子上の電子密度は低下し、その結果、加熱すると酸性基と炭素原子の結合が切断されやすくなる。
よって、上述した２−アミノアニソール−４−スルホン酸のように、酸性基が芳香環に結合している化合物を重合して得られる導電性ポリマーの場合、酸性基と炭素原子の結合が切断されて酸性基が脱離し、導電性が低下すると考えられる。特に加熱処理を行うと酸性基が脱離しやすくなる傾向にある。
【００４４】
しかしながら、本発明の導電性ポリマー前駆体であれば、上述したように酸性基に加えて、より電子供与性が高い置換基（アミノ基）が芳香環に結合している。
この芳香環は、電子求引性基である酸性基（例えばスルホン酸基）により芳香環電子密度が低下する一方、アミノ化により導入した電子供与性の高いアミノ基が電子を供給する役目を果たしている。これにより芳香環の電子密度は高くなり、導電性が向上すると考えられる。よって、酸性基のみが結合している芳香環に比べて電子求引性基の影響を受けにくく、電子密度の低下が軽減されると考えられる。従って、本発明の導電性ポリマー前駆体を用いた導電性ポリマーは、高い導電性を維持できる。
特に、上記一般式（１）中、Ｒ３が水素原子であり、Ｒ１、Ｒ２、Ｒ４、Ｒ５のうち、１つがアミノ基であり、１つが酸性基であり、残りが水素原子である導電性ポリマー前駆体であれば、より高い導電性を発現できる導電性ポリマーが得られる。
よって、本発明の導電性ポリマー前駆体は、高い導電性を有する導電性ポリマーの前駆体（原料）として好適である。
【００４５】
「導電性ポリマー」
本発明の導電性ポリマー（以下、「アニリン系導電性ポリマー（ａ）」ともいう。）は、本発明の導電性ポリマー前駆体を含むアニリン系単量体成分を重合させて得られる。
本発明の導電性ポリマーは、下記一般式（１−Ａ）で表される単位を有することが好ましい。
【００４６】
【化９】
2014231540.tif 000010
【００４７】
式（１−Ａ）中、Ｒ１、Ｒ２、Ｒ４、Ｒ５は、各々独立に、水素原子、炭素数１〜２４の直鎖もしくは分岐のアルキル基、炭素数１〜２４の直鎖もしくは分岐のアルコキシ基、アミノ基、酸性基、ヒドロキシ基、ニトロ基、およびハロゲン原子からなる群より選ばれ、Ｒ１、Ｒ２、Ｒ４、Ｒ５のうち、少なくとも１つはアミノ基であり、少なくとも１つは酸性基である。
【００４８】
上記一般式（１−Ａ）で表される単位としては、加熱処理しても導電性ポリマーの導電性を良好に維持でき、かつ製造が容易な点で、Ｒ１、Ｒ２、Ｒ４、Ｒ５のうち、少なくとも１つはアミノ基であり、少なくとも１つは酸性基であるものが好ましい。その中でも、Ｒ１、Ｒ２、Ｒ４、Ｒ５のうち、少なくとも１つはアミノ基であり、少なくとも１つは酸性基であり、残りが水素原子であるものがより好ましく、Ｒ１、Ｒ２、Ｒ４、Ｒ５のうち、１つがアミノ基であり、１つが酸性基であり、残りが水素原子であるものが特に好ましい。
【００４９】
また、上記一般式（１−Ａ）中のＲ１、Ｒ２、Ｒ４、Ｒ５の好ましい例は、以下の通りである。
Ｒ１は、導電性向上の観点から、水素原子、または炭素数１〜１０の直鎖もしくは分岐のアルキル基であることが好ましく、水素原子、または炭素数１〜３の直鎖もしくは分岐のアルキル基であることがより好ましく、水素原子であることが特に好ましい。
Ｒ２は、導電性向上の観点から、水素原子、炭素数１〜２４の直鎖もしくは分岐のアルキル基、アミノ基、または酸性基であることが好ましく、酸性基であることがより好ましく、スルホン酸基であることが特に好ましい。
Ｒ４は、導電性向上の観点から、水素原子、または炭素数１〜１０の直鎖もしくは分岐のアルキル基であることが好ましく、水素原子、または炭素数１〜３の直鎖もしくは分岐のアルキル基であることがより好ましく、水素原子であることが特に好ましい。
Ｒ５は、導電性向上の観点から、水素原子、炭素数１〜２４の直鎖もしくは分岐のアルキル基、アミノ基、酸性基、またはハロゲン原子であることが好ましく、−ＮＨ２、−ＮＨＲ、−ＮＨＲＲ’で表されるアミノ基であることがより好ましく、−ＮＨＲまたは−ＮＨＲＲ’で表されるアミノ基であることが特に好ましい。
【００５０】
導電性ポリマー前駆体の含有量は、アニリン系単量体成分１００質量％中、１〜１００質量％が好ましく、１０〜１００質量％がより好ましい。導電性ポリマー前駆体の含有量が上記範囲内であれば、高い導電性を有し、かつ熱安定性に優れた導電性ポリマーが得られやすくなる。
なお、導電性ポリマー前駆体は、１種単独で用いてもよく、一般式（１）に該当する範囲で異なる２種以上を任意の割合で混合して用いてもよい。
【００５１】
アニリン系導電性ポリマー（ａ）は、可溶性向上の観点から、該アニリン系導電性ポリマー（ａ）を構成する全単位（１００ｍｏｌ％）のうち、上記一般式（１−Ａ）で表される単位を７０ｍｏｌ％以上含有することが好ましく、８０ｍｏｌ％以上含有することがより好ましく、９０ｍｏｌ％以上含有することが特に好ましい。上記一般式（１−Ａ）で表される単位の含有率が７０ｍｏｌ％以上であれば、水に対する溶解性が向上する。また、上記一般式（１−Ａ）で表される単位の含有率が高くなるほど溶解性は向上し、コンデンサ製造等に適した導電性ポリマーが得られやすくなる。
【００５２】
アニリン系導電性ポリマー（ａ）としては、本発明の導電性ポリマー前駆体由来の単位を必須の構造単位として含むが、可溶性、導電性および性状に影響を及ぼさない限り、上記一般式（１−Ａ）で表される単位以外の単位（任意の単位）を含んでいてもよい。
任意の単位としては、置換又は無置換のアニリン単位（他のアニリン系単量体単位）、チオフェン単位、ピロール単位、フェニレン単位、ビニレン単位、二価の不飽和基、二価の飽和基などが挙げられる。
【００５３】
他のアニリン系単量体としては、本発明の導電性ポリマー前駆体と共重合可能なアニリン系単量体であれば特に限定されないが、例えばアニリン、メチルアニリン、ジメチルアニリン、トリメチルアニリン、テトラメチルアニリン、エチルアニリン、ジエチルアニリン、トリエチルアニリン、テトラエチルアニリン、プロピルアニリン、ジプロピルアニリン、トリプロピルアニリン、テトラプロピルアニリン、ブチルアニリン、ジブチルアニリン、トリブチルアニリン、テトラブチルアニリン、メトキシアニリン、ジメトキシアニリン、トリメトキシアニリン、テトラメトキシアニリン、エトキシアニリン、ジエトキシアニリン、トリエトキシアニリン、テトラエトキシアニリン、ブロモアニリン、クロロアニリン、フッ化アニリン、シアノアニリン、ヒドロキシアニリン、ニトロアニリン、ジブロモアニリン、ジクロロアニリン、ジフッ化アニリン、ジシアノアニリン、ジヒドロキシアニリン、ジニトロアニリン、ジアミノベンゼン、Ｎ−メチルアニリン、Ｎ−エチルアニリン、Ｎ−ｎ−プロピルアニリン、Ｎ−ｉｓｏ−プロピルアニリン、Ｎ−ブチルアニリン、アミノベンゼンスルホンアミド、アミノベンゼンチオール、アミノベンズアミド、アセトトルイジン、アミノアセトフェノン、アミノベンゼンチオール、アミノクロロフェノール、アミノナフタレン、アミノナフタレンスルホン酸、アミノナフタレンカルボン酸、アミノナフタレンリン酸、アミノニトロフェノール、アミノフェニル、アミノフェニルフェノール、アミノキンリン、アミノベンゾトリフルオリド、アミノベンジルアルコール、アミノフェニルボロン酸、アミノクレゾール、アミノインドール、ルミノールなどが挙げられる。
また、本発明の効果を損なわない範囲内であれば、他のアニリン系単量体として、本発明の導電性ポリマー前駆体以外の酸性基を有するアニリン系単量体（以下、「他の酸性基置換アニリン系単量体」という。）を用いてもよい。他の酸性基置換アニリン系単量体としては、例えば上記一般式（１）において、Ｒ１〜Ｒ５が、各々独立に、水素原子、炭素数１〜２４の直鎖もしくは分岐のアルキル基、炭素数１〜２４の直鎖もしくは分岐のアルコキシ基、酸性基、ヒドロキシ基、ニトロ基、およびハロゲン原子からなる群より選ばれ、Ｒ１〜Ｒ５のうち、少なくとも１つが酸性基である化合物が挙げられる。具体的には、アミノベンゼンスルホン酸、アミノベンゼンジスルホン酸、アミノフェノールスルホン酸、アミノフェノールジスルホン酸、メトキシアニリンスルホン酸（２−アミノアニソール−４−スルホン酸）、アミノ安息香酸、アミノベンゼンジカルボン酸、アミノベンゼンリン酸、アミノベンゼンジリン酸などが挙げられる。
これら他のアニリン系単量体は、１種単独で用いてもよく、２種以上を任意の割合で混合して用いてもよい。
【００５４】
他のアニリン系単量体の含有量は、アニリン系単量体成分１００質量％中、０〜９９質量％が好ましく、０〜９０質量％がより好ましい。他のアニリン系単量体の含有量が上記範囲内であれば、高い導電性を有し、かつ熱安定性に優れた導電性ポリマーが得られやすくなる。
【００５５】
アニリン系導電性ポリマー（ａ）の質量平均分子量は、導電性、成膜性および膜強度が向上する観点で、ポリスチレンスルホン酸ナトリウム換算で、３０００〜５０万が好ましく、５０００〜２０万がより好ましく、７０００〜１０万のものが特に好ましい。質量平均分子量が３０００以上であれば、溶解性を維持しつつ、成膜性および導電性が向上する。一方、質量平均分子量が５０万以下であれば、溶解性および多孔質成形体への含浸性が向上する。
ここで、アニリン系導電性ポリマー（ａ）の質量平均分子量は、ゲルパーミエーションクロマトグラフィー（ＧＰＣ）によって測定される質量平均分子量（ポリスチレンスルホン酸ナトリウム換算）である。
【００５６】
また、アニリン系導電性ポリマー（ａ）の導電率は、０．０１Ｓ／ｃｍ以上が好ましく、０．０５Ｓ／ｃｍ以上がより好ましい。導電率が０．０１Ｓ／ｃｍ以上であれば、周波数特性などの性能が向上するので、例えば固体電解コンデンサ用としてアニリン系導電性ポリマー（ａ）を好適に用いることができる。
【００５７】
＜導電性ポリマーの製造方法＞
本発明の導電性ポリマーは、本発明の導電性ポリマー前駆体を含むアニリン系単量体成分を重合させて得られる。
重合の方法としては特に限定されず、酸化剤による化学重合法や電解重合法など、公知の製造方法を用いることができる。
以下、本発明の導電性ポリマーの製造方法の一例について、具体的に説明する。
【００５８】
本発明の導電性ポリマーは、例えば重合溶媒中で上述したアニリン系単量体成分を酸化剤により重合させて得られる。
【００５９】
（酸化剤）
酸化剤としては、例えばペルオキソ二硫酸、ペルオキソ二硫酸アンモニウム、ペルオキソ二硫酸ナトリウム、ペルオキソ二硫酸カリウム等のペルオキソ二硫酸類、過酸化水素などが挙げられる。
これら酸化剤は、１種単独で用いてもよく、２種以上を任意の割合で混合して用いてもよい。
【００６０】
酸化剤の使用量は、アニリン系単量体成分１ｍｏｌに対して１〜５ｍｏｌが好ましく、より好ましくは１〜３ｍｏｌである。酸化剤の使用量が上記範囲内であれば、導電性ポリマーの高分子量化や、主鎖の酸化を十分に行うことができる。
なお、触媒として、鉄、銅などの遷移金属化合物を酸化剤と併用することも有効である。
【００６１】
（重合溶媒）
重合溶媒としては、水や有機溶媒が挙げられる。有機溶媒としては、例えばメタノール、エタノール、イソプロピルアルコール、プロピルアルコール、ブタノール等のアルコール類；アセトン、エチルイソブチルケトン等のケトン類；エチレングリコール、エチレングリコールメチルエーテル等のエチレングリコール類；プロピレングリコール、プロピレングリコールメチルエーテル、プロピレングリコールエチルエーテル、プロピレングリコールブチルエーテル、プロピレングリコールプロピルエーテル等のプロピレングリコール類；Ｎ，Ｎ−ジメチルホルムアミド、Ｎ，Ｎ−ジメチルアセトアミド等のアミド類；Ｎ−メチルピロリドン、Ｎ−エチルピロリドン等のピロリドン類などが挙げられる。
重合溶媒としては、水、または水と有機溶媒との混合溶媒が好ましい。
【００６２】
（重合工程）
上述したアニリン系単量体成分を、重合溶媒中で酸化剤により化学酸化重合することで、導電性ポリマーを得る（重合工程）。
具体的には、酸化剤溶液中にアニリン系単量体成分溶液（前駆体溶液）を滴下する方法、アニリン系単量体成分溶液に酸化剤溶液を滴下する方法、反応容器等にアニリン系単量体成分溶液と酸化剤溶液とを同時に滴下する方法、反応容器等にアニリン系単量体成分溶液と酸化剤溶液とを連続的に供給し、押し出し流れで重合させる方法などの各種方法によって、導電性ポリマーを得る。
重合の際には、上述した重合溶媒を用いることができる。
【００６３】
また、重合の際には、反応系内にプロトン酸を加えてもよい。
プロトン酸としては、例えば塩酸、硝酸、硫酸、ホウ化フッ素酸等の鉱酸類；トリフルオロメタンスルホン酸等の超強酸類；メタンスルホン酸、ドデシルベンゼンスルホン酸、トルエンスルホン酸、カンファスルホン酸等の有機スルホン酸類；ポリスチレンスルホン酸、ポリアクリル酸、ポリビニルスルホン酸、ポリ−２−メチルプロパン−２−アクリルアミドスルホン酸等の高分子酸類などが挙げられる。
【００６４】
重合反応の内温は５０℃以下が好ましく、より好ましくは−１５〜３０℃、さらに好ましくは−１０〜２０℃である。特に、重合反応の内温が３０℃以下、さらに好ましくは２０℃以下であれば、副反応の進行や、主鎖の酸化還元構造の変化による導電性の低下を抑止できる。また、重合反応の内温が−１５℃以上、さらに好ましくは−１０℃以上であれば、十分な反応速度を維持し、反応時間を短縮できる。
【００６５】
（精製工程）
導電性ポリマーは、溶媒に溶解または分散したポリマー溶液の状態で得られる。導電性ポリマーは、溶媒を除去した後、そのまま各種用途に用いてもよいが、ポリマー溶液には未反応のモノマー（アニリン系単量体成分）やオリゴマーなどの低分子量体や、陽イオンなどの不純物などが含まれる場合がある。また、導電性ポリマーは、陽イオンと塩を形成していることもあり、導電性を阻害する要因となる場合がある。そこで、これら低分子量体や不純物を除去し、導電性ポリマーを精製してから用いるのが好ましい（精製工程）。
精製された導電性ポリマーは、未反応のモノマーやオリゴマーなどの低分子量体や、陽イオンなどの不純物が十分に除去されているので、より優れた導電性を示す。
【００６６】
導電性ポリマーを精製する方法としては、溶剤を用いた洗浄法、膜濾過法、陽イオン交換法などが挙げられる。特に、陽イオン交換法が有効である。
陽イオン交換法を用いることにより、未反応のモノマー、オリゴマー、不純物や、陽イオンなどを効果的に除去でき、純度の高い導電性ポリマーを得ることができる。
【００６７】
陽イオン交換法により導電性ポリマーを精製する場合は、例えば導電性ポリマーの分散液または溶解液を陽イオン交換樹脂に接触させればよい。
導電性ポリマーの分散液または溶解液としては、重合工程で得られた反応液をそのまま用いてもよいし、所望の固形分濃度になるように溶媒で希釈したものを用いてもよい。固形分濃度は、工業性や精製効率の観点から、０．１〜２０質量％が好ましく、０．１〜１０質量％がより好ましい。
【００６８】
溶媒としては、例えば水、メタノール、エタノール、イソプロパノール、プロパノール、ブタノール等のアルコール類；アセトン、メチルエチルケトン、エチルイソブチルケトン、メチルイソブチルケトン等のケトン類；エチレングリコール、エチレングリコールメチルエーテル、エチレングリコールモノ−ｎ−プロピルエーテル等のエチレングリコール類；プロピレングリコール、プロピレングリコールメチルエーテル、プロピレングリコールエチルエーテル、プロピレングリコールブチルエーテル、プロピレングリコールプロピルエーテル等のプロピレングリコール類；ジメチルホルムアミド、ジメチルアセトアミド等のアミド類；Ｎ−メチルピロリドン、Ｎ−エチルピロリドン等のピロリドン類；乳酸メチル、乳酸エチル、β−メトキシイソ酪酸メチル、α−ヒドロキシイソ酪酸メチル等のヒドロキシエステル類、およびこれらを混合したものが好ましい。
【００６９】
陽イオン交換樹脂としては市販品を用いることができ、例えば、オルガノ株式会社製の「アンバーライト」などの強酸型の陽イオン交換樹脂が好ましい。
陽イオン交換樹脂の形態については特に限定されることなく、種々の形態のものを使用でき、例えば球状細粒、膜状や繊維状などが挙げられる。
【００７０】
導電性ポリマーに対する陽イオン交換樹脂の量は、工業性や精製効率の観点から、導電性ポリマー１質量部に対して１〜２０質量部が好ましく、５〜１５質量部がより好ましい。
導電性ポリマーの分散液または溶解液と、陽イオン交換樹脂の接触方法としては、容器に導電性ポリマーの分散液または溶解液と陽イオン交換樹脂とを入れ、攪拌または回転させることで、陽イオン交換樹脂と接触させる方法が挙げられる。
【００７１】
また、陽イオン交換樹脂をカラムに充填し、導電性ポリマーの分散液または溶解液を、好ましくはＳＶ＝０．０１〜２０、より好ましくはＳＶ＝０．２〜５の流量で通過させて、陽イオン交換処理を行う方法でもよい。
ここで、「ＳＶ」とは、空間速度のことであり、空間速度（１／ｈｒ）＝流量（ｍ３／ｈｒ）／濾材量（体積：ｍ３）である。
【００７２】
導電性ポリマーの分散液または溶解液と、陽イオン交換樹脂を接触させる時間は、精製効率の観点から、０．１時間以上が好ましく、０．５時間以上がより好ましい。
なお、接触時間の上限値については特に制限されず、導電性ポリマーの分散液または溶離液の濃度、陽イオン交換樹脂の量、後述する接触温度などの条件に併せて、適宜設定すればよい。
また、導電性ポリマーの分散液または溶解液と、陽イオン交換樹脂を接触させる際の温度は、工業的観点から、１０〜５０℃が好ましく、１０〜３０℃がより好ましい。
【００７３】
このようにして得られる導電性ポリマーは、下記一般式（５）で表されるフェニレンジアミン構造（還元型）とキノジイミン構造（酸化型）を有していると考えられる。
【００７４】
【化１０】
2014231540.tif 000011
【００７５】
式（５）中、Ｒ１０〜Ｒ２５は、各々独立に、水素原子、炭素数１〜２４の直鎖もしくは分岐のアルキル基、炭素数１〜２４の直鎖もしくは分岐のアルコキシ基、アミノ基、酸性基、ヒドロキシ基、ニトロ基、およびハロゲン原子からなる群より選ばれる。また、ｙは重合度を示す。
Ｒ１０〜Ｒ１３のうち、少なくとも１つはアミノ基であり、少なくとも１つは酸性基である。
Ｒ１４〜Ｒ１７のうち、少なくとも１つはアミノ基であり、少なくとも１つは酸性基である。
Ｒ１８〜Ｒ２１のうち、少なくとも１つはアミノ基であり、少なくとも１つは酸性基である。
Ｒ２２〜Ｒ２５のうち、少なくとも１つはアミノ基であり、少なくとも１つは酸性基である。
特に、Ｒ１１、Ｒ１５、Ｒ１９、Ｒ２３のうち少なくとも１つはアミノ基であり、Ｒ１３、Ｒ１７、Ｒ２１、Ｒ２５のうち少なくとも１つは酸性基であることが好ましい。
【００７６】
このフェニレンジアミン構造（還元型）とキノジイミン構造（酸化型）は、酸化もしくは還元により任意の比率で可逆的に変換させることが可能である。フェニレンジアミン構造とキノジイミン構造の比率（ｘ）は、０．２＜ｘ＜０．８の範囲が導電性および溶解性の面から好ましく、０．３＜ｘ＜０．７がより好ましい。
【００７７】
＜作用効果＞
本発明の導電性ポリマーは、本発明の導電性ポリマー前駆体を含むアニリン系単量体成分を重合して得られる。上述したように、本発明の導電性ポリマー前駆体は、酸性基に加えて、より電子供与性が高い置換基（アミノ基）が芳香環に結合したモノマーであり、加熱処理しても酸性基が脱離しにくい。従って、本発明の導電性ポリマーは、高い導電性を有する。しかも、本発明の導電性ポリマーは、熱安定性にも優れるので、加熱処理しても導電性を維持できる。
【００７８】
また、本発明の導電性ポリマーは、単なる水、塩基および塩基性塩を含む水、酸を含む水、またはメタノール、エタノール、ｉｓｏ−プロパノール等の溶媒、またはそれらの混合物に溶解することができ、加工性にも優れる。
【００７９】
本発明の導電性ポリマーは、スプレーコート法、デイップコート法、ロールコート法、グラビアコート法、リバースコート法、ロールブラッシュ法、エアーナイフコート法、カーテンコート法等の簡便な手法で導電体を形成することができる。
【００８０】
また、本発明の導電性ポリマーを主成分とする組成物は、各種帯電防止剤、コンデンサ、電池、ＥＭＩシールド、化学センサー、表示素子、非線形材料、防食、接着剤、繊維、帯電防止塗料、防食塗料、電着塗料、メッキプライマー、静電塗装の下地、電気防食、電池の蓄電能力向上等に適応可能である。
これらの中でも、本発明の導電性ポリマーは、酸性基に加えて、電子供与性の高い置換基（アミノ基）を導入することで重合性に優れており、高い導電性を発現することから、高い導電性が要求されるコンデンサなどの用途に好適である。
【実施例】
【００８１】
以下、実施例により本発明を具体的に説明するが、本発明はこれら実施例に限定されるものではない。
なお、実施例および比較例における測定・評価方法は、以下の通りである。
【００８２】
（ＮＭＲの測定）
１Ｈ−ＮＭＲスペクトルの測定により化合物の同定を行った。この測定は、ＦＴ−ＮＭＲ（日本電子株式会社製、「ＪＮＭ−ＧＸ２７０」）を用いて、重水に濃度が約５質量％になるように測定サンプルを溶解したものを、直径５ｍｍΦの試験管に入れ、測定温度２５℃、測定周波数２７０ＭＨｚ、シングルパルスモードにて６４回の積算回数で行った。
【００８３】
（導電性ポリマーの質量平均分子量の測定）
まず、水（超純水）とメタノールを、容積比が水：メタノール＝８：２となるように混合した混合溶媒に、炭酸ナトリウムと炭酸水素ナトリウムを、それぞれの固形分濃度が２０ｍｍｏｌ／Ｌ、３０ｍｍｏｌ／Ｌになるように添加して、溶離液を調製した。得られた溶離液は、２５℃でのｐＨが１０．８であった。この溶離液に、導電性ポリマーを固形分濃度が０．１質量％となるように溶解させ、試験溶液を調製した。
得られた試験溶液について、ゲル浸透クロマトグラフを備えた高分子材料評価装置を使用して分子量分布を測定した。
ついで、得られたクロマトグラムについて、保持時間をポリスチレンスルホン酸ナトリウム換算の分子量（Ｍ）へと換算し、導電性ポリマーの質量平均分子量を求めた。
【００８４】
（導電性の評価）
スピンコータを用いて導電性ポリマー溶液をガラス基板上に塗布し、ホットプレート上で、１２０℃で６０分間加熱して、塗膜（膜厚：約１００ｎｍ）がガラス基板上に形成された試験片を得た。なお、塗膜の膜厚はナノスケールハイブリッド顕微鏡（株式会社キーエンス製、「ＶＮ−８０００」）を用いて測定した。
得られた試験片の表面抵抗値を、抵抗率計（株式会社三菱化学アナリテック製、「ハイレスタＩＰ」）に２探針プローブを装着して測定した。
塗膜の膜厚に表面抵抗値を乗じて体積抵抗率を求め、この体積抵抗率の逆数を計算し、導電率を求めた。導電率の値が高いほど、導電性に優れることを意味する。
【００８５】
「実施例１」
＜導電性ポリマー前駆体の合成＞
（ａ）工程：４−フルオロ−３−ニトロベンゼンスルホン酸の合成
温度計およびコンデンサーを付した２００ｍＬ三口フラスコに、２−フルオロニトロベンゼン１０．０ｇ（０．０７１ｍｏｌ）、濃硫酸８．８０ｇを加えて撹拌した後、濃度２５質量％の発煙硫酸４０．０ｇを加えて撹拌し、６０℃まで昇温した。反応液を食塩水で処理した後、濾過することで、４−フルオロ−３−ニトロベンゼンスルホン酸１５．６ｇ（収率９９．０％）を得た。
【００８６】
（ｂ）工程：４−ジメチルアミノ−３−ニトロベンゼンスルホン酸の合成
（ａ）工程で得た４−フルオロ−３−ニトロベンゼンスルホン酸８．００ｇ（０．０３６ｍｏｌ）にジメチルホルムアミド８０．０ｇを加え、撹拌した。続いて炭酸カリウム１１．０ｇ（０．０８０ｍｏｌ）、濃度５０質量％のジメチルアミン水溶液６．５３ｇを加えた後、５０℃まで昇温した。濾過後の濾液を乾燥させた後、純水にて溶解し、陽イオン交換樹脂を加えて処理することで、４−ジメチルアミノ−３−ニトロベンゼンスルホン酸７．３７ｇ（収率８２．７％）を得た。
【００８７】
（ｃ）工程：３−アミノ−４−ジメチルアミノベンゼンスルホン酸の合成
（ｂ）工程で得た４−ジメチルアミノ−３−ニトロベンゼンスルホン酸３．８０ｇ（０．０２９ｍｏｌ）を純水３８．０ｇに溶解し、活性炭に５質量％のパラジウム（０）が担持したパラジウム炭素０．３８ｇを添加した。その後、水素により内圧を０．７０ＭＰａまで昇圧させ、５０℃で５時間熟成した。反応終了後、パラジウム炭素を濾別し、母液を減圧濃縮して、３−アミノ−４−ジメチルアミノベンゼンスルホン酸３．３ｇ（収率９８．９％）を得た。３−アミノ−４−ジメチルアミノベンゼンスルホン酸は、上記一般式（１）中、Ｒ１、Ｒ３、Ｒ４が水素原子（−Ｈ）であり、Ｒ２がスルホン酸基（−ＳＯ３Ｈ）であり、Ｒ５がジメチルアミノ基である化合物である。
得られた３−アミノ−４−ジメチルアミノベンゼンスルホン酸の１Ｈ−ＮＭＲスペクトルの帰属を下記に示す。
１Ｈ−ＮＭＲ（２７０ＭＨｚ  ｉｎ  Ｄ２Ｏ）：δ７．４８（ｄ、１Ｈ）、δ７．３２（ｄ，１Ｈ）、δ７．２６（ｍ，１Ｈ）、δ３．０８（ｓ，６Ｈ）。
【００８８】
＜導電性ポリマーの製造＞
ペルオキソ二硫酸アンモニウム（分子量２２４．２０）２．２４ｇ（１０ｍｍｏｌ）を２５ｇの水に攪拌溶解し、酸化剤溶液を調製した。
別途、３−アミノ−４−ジメチルアミノベンゼンスルホン酸（分子量２１６．２６）２．１６ｇ（１０ｍｍｏｌ）からなるアニリン系単量体成分を１ｍｏｌ／Ｌ塩酸２５ｇに溶解し、アニリン系単量体成分溶液（前駆体溶液）を調製した。
酸化剤溶液を氷浴にて冷却し攪拌しながら、前駆体溶液を１時間かけて滴下し、滴下終了後、氷冷下で１２時間攪拌を継続した。次いで室温（２５℃）で２時間攪拌を継続し重合反応を行い、黒色沈殿物を得た。
得られた黒色沈殿を濾過し、残渣を水にて洗浄した後、減圧乾燥し、導電性ポリマー（ポリ（３−アミノ−４−ジメチルアミノベンゼンスルホン酸））０．５０ｇを得た。得られたポリ（３−アミノ−４−ジメチルアミノベンゼンスルホン酸）の質量平均分子量は６５００であった。
【００８９】
得られたポリ（３−アミノ−４−ジメチルアミノベンゼンスルホン酸）を０．２ｍｏｌ／Ｌのアンモニア水に溶解し、導電性ポリマー溶液を調製した。この導電性ポリマー溶液を用いて導電性を評価した。
その結果、導電率は０．０４ｓ／ｃｍであった。
【００９０】
「比較例１」
＜導電性ポリマーの合成＞
ペルオキソ二硫酸アンモニウム（分子量２２４．２０）２．２４ｇ（１０ｍｍｏｌ）を１０ｇの水およびアセトニトリルの混合溶媒（体積比＝１：１）に攪拌溶解し、酸化剤溶液を調製した。
別途、東京化成工業株式会社製から市販されている２−アミノアニソール−４−スルホン酸（分子量２０３．２２）２．０３ｇ（１０ｍｍｏｌ）、およびトリエチルアミン１．１ｇを、１０ｇの水およびアセトニトリルの混合溶媒（体積比＝１:１）に溶解し、前駆体溶液を調製した。
これらの酸化剤溶液および前駆体溶液を用いた以外は、実施例１と同様にして重合反応を行い、得られた黒色沈殿を濾過し、残渣を水にて洗浄した後、減圧乾燥し、導電性ポリマー（ポリ（２−アミノアニソール−４−スルホン酸））１．２ｇを得た。
得られたポリ（２−アミノアニソール−４−スルホン酸）の質量平均分子量は６０００であった。
【００９１】
得られたポリ（２−アミノアニソール−４−スルホン酸）を室温（２５℃）で水に溶解し、強酸性イオン交換樹脂（オルガノ株式会社製、「アンバーライトＩＲ−１２０Ｂ」）にてイオン交換処理を行い、これを導電性ポリマー溶液とした。
得られた導電性ポリマー溶液を用いて、実施例１と同様にして導電性を評価した。
その結果、導電率は０．００７ｓ／ｃｍであった。
【００９２】
以上の結果より、実施例１で得られた導電性ポリマーは、比較例１で得られた導電性ポリマーに比べて導電率の値が高く、導電性に優れていた。
該導電性向上効果は、導電性ポリマーの質量平均分子量に起因するキャリアの分子鎖間および分子鎖内の易動度（μ）に起因する効果とは異なる。
従って、本発明の導電性ポリマー前駆体が、従来の導電性ポリマー前駆体よりも、導電性ポリマーの前駆体として好適であることが示された。